СПОСОБ ПОЛУЧЕНИЯ МОДИФИЦИРОВАННОГО КАУЧУКА МЕТОДОМ РАСТВОРНОЙ АНИОННОЙ ПОЛИМЕРИЗАЦИИ, РЕЗИНОВАЯ КОМПОЗИЦИЯ, СОДЕРЖАЩАЯ ТАКОЙ КАУЧУК, И ЕЕ ПРИМЕНЕНИЕ
METHOD OF PRODUCING MODIFIED RUBBER BY SOLUTION ANIONIC POLYMERISATION, A RUBBER COMPOSITION CONTAINING SUCH RUBBER AND USE THEREOF

Область техники, к которой относится изобретение
3
2
2
Настоящее изобретение относится к области получения модифицированных каучуков методом растворной анионной полимеризации, а также к получению, на их основе, резин, резино-технических изделий и шин характеризующихся улучшенным комплексом гистерезисных свойств. В частности, изобретение относится к способу получения модифицированного каучука в присутствии литийорганического N,N-дизамещенного аминометилстирольного олигомерного инициатора, специального N,N-дизамещенного аминометилстирольного мономера и концевого функционализирующего агента c общей формулой (CH)HalSi, где Hal - атом галогена. Данным способом можно получить бутадиеновый, бутадиен-стирольный или бутадиен - стирол - изопреновый каучуки.
Получаемые заявленным способом каучуки характеризуются среднечисловой молекулярной массой (Mn) от 50000 до 400000 г/моль, коэффициентом полидисперсности от 1 до 3, содержанием 1,2-бутадиеновых звеньев от 40 до 100% масс. на полидиеновую часть каучука, и от 0 до 50% масс. на каучук винилароматических звеньев. Модифицированные каучуки с такими свойствами обладают повышенной совместимостью с техническим углеродом и осажденной коллоидной кремнекислотой (силика, ОКН), что позволяет получать резины с улучшенными гистерезисными характеристиками, которые находят применение в шинной промышленности при изготовлении протекторов шин легковых автомобилей.
Уровень техники
Эксплуатационные свойства резин для протектора шин, такие как сопротивление качению, сцепление с дорожным покрытием и другие, во многом определяются природой используемого каучука и, в частности, наличием в молекуле каучука функциональных групп.
Функционализация каучука приводит к улучшению гистерезисных свойств резин, полученных на основе данных каучуков. В частности, широкое применение находит функционализация на стадии полимеризации, при этом применяют различные инициаторы, содержащие функциональные группы, специальные мономеры. Кроме того, используют функционализацию по концам цепи с применением функционализирующих, сочетающих или разветвляющих агентов.
Использование функционализированных инициаторов описано, например, в патенте US7405262, где предварительным смешиванием циннамилгексаметиленимина и литийорганического соединений получают инициатор общей формулы:
1-6
о
где А - алкил, диалкил, циклоалкил или дициклоамин или циклический амин; R - независимо выбраны из группы, состоящей из алкильных, циклоалкильных и арильных углеводородов, имеющих от 1 до 12 атомов углерода. Данный инициатор используют в растворной (со)полимеризации сопряженных диенов и/или винилароматических соединений. Полученный с помощью данного инициатора полимер характеризуется вязкостью по Муни (ML1+4 при 100 С) от 1 до 150, среднечисленной молекулярной массой от 50000 до 1000000 и молекулярно-массовым распределением менее 2.
y
В патенте US 5393721 описан функционализированный инициатор общей формулы ALi(SOL), где А представляет собой алкил, диалкил, циклоалкил или дициклоамин или циклический амин, SOL - солюбилизирующий компонент, выбранный из группы углеводородов, простых эфиров, аминов или их смеси, который позволяет получить растворимые в неполярных органических растворителях инициаторы. Инициатор получают предварительно смешиванием гексаметиленимина и литийорганического соединения и используют в растворной (со)полимеризации сопряженных диенов. Согласно авторам US 5393721, полученный полимер имеет узкий диапазон молекулярных масс: от 20000 до 250000.
Из уровня техники (см., например, US6630552, US6790921, US20100152364 и US6803462) известно использование специальных мономеров в процессах полимеризации с целью придания изделиям требуемых эксплуатационных характеристик. Раскрыто применение специальных мономеров общей формулы:
1
2
где R представляет собой алкильную группу, содержащую от 1 до 10 атомов углерода или атом водорода, R и R могут быть одинаковыми или различными и представляют собой атомы водорода или группы структурных формул:
3
4
1
2
где R одинаковые или различные алкильные группы, содержащие от 1 до 4 атомов углерода, или атомы водорода, R - алкильная группа, содержащая от 1 до 10 атомов углерода, арильная или аллильная группы, Z - азотсодержащий гетероцикл, n и х - целые числа от 1 до 10, при условии, что R и R не могут быть оба атомами водорода. Чаще всего получают каучук, содержащий от 0,2 до 10% масс. специальных мономеров. Так, согласно одному из примеров изобретения по патенту US6630552, резина на основе сополимера бутадиена, стирола и 1% масс. 1-[(4-винилфенил)метил]-пирролидина в качестве специального мономера обладает сопротивлением качению на 38,7% меньше по сравнению с немодифицированным бутадиен-стирольным каучуком.
Из US20100099810 и US20130303683 известно совместное использование вышеуказанных специальных мономеров и сшивающих агентов на основе кремния. Описан способ получения пневматической шины, обладающей хорошим сцеплением с мокрой дорогой и стойкостью к истиранию. Специальные мономеры имеют общую формулу:
,
1
2
где Rи R одинаковые или различные группы общих формул
,
3
4
7
где R - алифатический углеводород, содержащий от 1 до 4 атомов углерода, Z - двухвалентный углеводородный насыщенный радикал, необязательно содержащий азот, кислород или серу, R - Rалифатический углеводород, содержащий от 1 до 30 атомов углерода, ациклический углеводород, содержащий от 3 до 30 атомов углерода, ароматический углеводород, содержащий от 5 до 30 атомов углерода, или атом водорода. Сшивающий агент характеризуется общей формулой:
,
21
25
t
26
25
1
30,
26
l
30
2
30
6
30
7
30
22
23
в которой R представляет собой группу -O-R-O)-R, где R являются одинаковыми или различными разветвленными или линейными двухвалентными углеводородными группами С-СR - разветвленный или линейный C-С- алкильный или неразветвленный С-С-алкенильный или С-С-арильный или С-С - арилалкильный углеводородный радикал; t- целое число от 1 до 30; R и R - одинаковые или различные алифатические и/или ароматические разветвленные или линейные углеводородные радикалы, содержащие до 30 атомов углерода. Таким образом, на настоящий момент из уровня техники не известно совместное использование функционализированного инициатора, специальных мономеров и концевых функционализирующих агентов при получении модифицированного каучука способом растворной полимеризации, которое позволило бы получить модифицированный каучук, резина на основе которого будет обладать улучшенным комплексом гистерезисных свойств.
Задачей настоящего изобретенияявляется разработка промышленного способа получения модифицированного каучука методом растворной полимеризации в присутствии литийорганического N,N-дизамещенного аминометилстирольного олигомерного инициатора общей формулы (I)
(I),
специального N,N-дизамещенного аминометилстирольного мономера с общей формулой (II)
(II)
и концевого функционализирующего агента с общей формулой (CH
)
Hal
Si.
3
2
2
Технический результат настоящего изобретения заключается в улучшении гистерезисных характеристик резин на основе каучуков, полученных заявляемым способом, что обеспечивает снижение гистерезисных потереть в резинах, работающих в динамических условиях. Это выражается в снижении тангенса угла механических потерь при 60°С (сопротивление качению) на 14-19% и в увеличении тангенса угла механических потерь при 0°С (улучшение сцепления с мокрой дорогой) на 9-10%. Указанный технический результат достигается за счет комплексной модификации каучука на стадии полимеризации, а именно в результате применения функционализированного инициатора, специального мономера и концевого функционализирующего агента.
3
2
2
ОПИСАНИЕ ИЗОБРЕТЕНИЯСпособ получения модифицированного каучука по настоящему изобретению заключается в проведении растворной анионной (со)полимеризации сопряженного диена и/или винилароматического соединения в среде органического растворителя в присутствии литийорганического N,N-дизамещенного аминометилстирольного олигомерного инициатора, специального N,N-дизамещенного аминометилстирольного мономера и концевого функционализирующего агента с общей формулой (CH)HalSi, где Hal - атом галогена, как это показано на нижеприведенной схеме:
,
где f-SM обозначает специальный мономер, f-InLi- N,N-дизамещенный аминометилстирольный олигомерный инициатор, f-In- N,N-дизамещенная аминометилстирольная функциональная группа.
1
5
В качестве исходных мономеров для получения каучуков используют сопряженные диены и винилароматические соединения. Примерами сопряженных диенов являются сопряженные диены с числом углеродных атомов от 4 до 12, например, 1,3-бутадиен, 2-метил-1,3-бутадиен (изопрен), 2-этил-1,3-бутадиен, 2,3-ди(С-С алкил)-1,3-бутадиены, такие как 2,3-диметил-1,3-бутадиен, 2,3-диэтил-1,3-бутадиен, 2-метил-3-этил-1,3-бутадиен, 2-метил-3-изопропил-1,3-бутадиен, фенил-1,3-бутадиен, 1,3-пентадиен, 2,4-гексадиен, 2-метил-пентадиен, 4-метил-пентадиен. Предпочтительно используют 1,3-бутадиен или изопрен.
Винилароматические соединения выбирают из стирола, α-метилстирола, орто-, мета- и пара-метилстирола, 3-винилтолуола, этилвинилбензола, 4-циклогексилстирола, пара-трет-бутилстирола, метоксистиролов, винилмезитилена, дивинилбензола, 1-винилнафталина, 2,4,6-триметилстирола. Предпочтительно используют стирол или α-метилстирол.
В качестве специальных N,N-дизамещенных аминометилстиролов или α-аминометилстиролов используют соединения общей формулы (II):
(II)
где x=1, y=0 или x=0, y=1;
2
1
2
1
2
R представляет собой группу -СНN(R)(R), в которой R и R могут быть одинаковыми или различными, и независимо представляют собой алкил или циклоалкил, необязательно замещенные одним или более заместителями, выбранными из гидроксигруппы, диалкиламиногруппы, алкоксигруппы, арилоксигруппы, алкилсульфанильной группы, арилсульфанильной группы, арила;
или арил, необязательно замещенный одним или более заместителями, выбранными из галогена, алкила, диалкиламиногруппы, алкоксигруппы, арилоксигруппы, алкилсульфанильной группы, арилсульфанильной группы, арила;
или гетероарил, содержащий один или более атомов азота, где гетероарил необязательно замещен одним или более заместителями, выбранными из галогена, алкила, диалкиламиногруппы, алкоксигруппы, арилоксигруппы, алкилсульфанильной группы, арилсульфанильной группы, арила;
1
2
или R и R, взятые вместе с азотом, образуют 5-6-членное гетероциклическое или 5-членное гетероароматическое кольцо, необязательно содержащие один или более дополнительных гетероатомов, выбранных из азота, кислорода или серы.
Примерами таких соединений являются 1-[(4-винилфенил)метил]-пирролидин, 4-(3-этенилбензил)морфолин, но не ограничиваются ими.
1
2
Авторами настоящего изобретения обнаружено, что наилучший результат обеспечивается использованием в качестве специального мономера соединений, где R и R, взятые вместе с азотом, образуют 6-членное гетероциклическое кольцо, содержащие один дополнительный гетероатом, наиболее предпочтительны соединения, где гетероатом является кислородом. Примером такого мономера является 4-(3,4-этенилбензил)морфолин.
Специальные мономеры добавляют в количестве от 0 до 40% масс., предпочтительно от 0,1 до 10% масс., более предпочтительно от 0,5 до 5% масс. в расчете на массу полимера.
Предпочтительно использовать сопряженные диены, винилароматические соединения и специальные мономеры со степенью чистоты 99,5% и более и содержанием влаги 50 частей на миллион (ч/млн) и менее.
Растворители полимеризации выбирают из групп насыщенных углеводородов, например, пентана, гексана, гептана, циклических углеводородов, например, циклопентана, циклогексана, метилциклопентана, метилциклогексана, ароматических углеводородов, таких как бензол, толуол, п-ксилол, в том числе и их смесей в различном соотношении со степенью чистоты 99% и более. Предпочтительно использовать растворители, содержащие от 3 до 12 атомов углерода. Также используют нефтяной растворитель (нефрас), например, нефрас гексан-гептановой фракции П1-65/75. Массовое соотношение растворителя к суммарному количеству мономеров составляет от 2 до 20, предпочтительно от 4 до 12, более предпочтительно от 6 до 8.
in situ
Согласно настоящему изобретению, функционализированный инициатор в большинстве случаев является олигомером выбранного специального мономера, или так называемым макромономером. Использование инициатора с контролируемой длинной олигомерной цепи позволяет регулировать свойства получаемого каучука. В частности, функционализированный инициатор представляет собой инициатор анионной полимеризации, содержащий аминную функциональную группу, который получают путем взаимодействия указанного литийорганического соединения и вторичного амина , т.е. в полимеризационной среде, или предварительно, т.е. до введения в полимеризационную среду.В качестве литийорганического соединения используют вещества общей формулы R'Li, где R' означает алкильный или арильный углеводородный радикал. Примеры алкильного радикала включают, но не ограничиваются: метил, этил, н-пропил, изопропил, н-бутил, изобутил, втор- бутил, трет-бутил, н-пентил, неопентил, изопентил, н-гексил, 2- этилгексил, гептил, н-нонил, н-децил, н-ундецил, предпочтительно радикалы, содержащие 1-4 атома углерода, наиболее предпочтительны н-бутил, втор-бутил. Примеры арильного радикала включают, но не ограничиваются: фенил, 2-бензил, 3-бензил, 4-бензил, 2,3-ксилил, 2,4-ксилил, 2,5-ксилил, 2,6-ксилил, 3,4-ксилил, 3,5-ксилил, 2,3,4-триметилфенил, 2,3,5-триметилфенил, 2,3,6-триметилфенил, 2,4,6-триметилфенил, 3,4,5-триметилфенил, 2,3,4,5-тетраметилфенил, 2,3,4,6-тетраметилфенил. Предпочтительны арильные радикалы, содержащие 6-12 атомов углерода, наиболее предпочтителен фенильный радикал.
N,N-дизамещенные аминометилстирольные соединения выбирают из ранее описанных в качестве специальных мономеров соединений.
При получении инициатора используют такие же растворители, как и в процессе полимеризации. Реакция проводится в инертной атмосфере, например, в среде азота или аргона.
о
о
о
о
Синтез инициатора проводят при постоянном перемешивании при комнатной температуре (от 15 до 30 С) или при нагревании до 100 С, предпочтительно до 50 С, наиболее предпочтительно до 38 С. Длительность реакции зависит от исходных веществ и варьируется от нескольких минут до нескольких часов.
Количество используемого инициатора определяется необходимой молекулярной массой каучука и наличием примесей в исходных компонентах. Предпочтительно количество используемого инициатора варьируют в диапазоне от 1 до 50 моль/т каучука, более предпочтительно от 2 до 25 моль/т каучука, наиболее предпочтительно от 3 до 10 моль/т каучука.
Также в процессе полимеризации используют электронодоноры для увеличения количества 1,2- или 3,4-звеньев. В качестве электронодоноров в реакциях полимеризации используют любой известный из уровня техники донор, например: бис(2-оксоланил)метан, 1,1-бис(2-оксоланил)этан, 2,2-бис(2-оксоланил)бутан, 2,2-бис(5-метил-2-оксоланил)пропан, 2,2-бис(3,4,5-триметил-2-оксоланил)пропан, тетрагидрофуран, диалкиловые эфиры моно и олигоалкиленгликолей, например, диметиловый эфир этиленгликоля, дибутиловый эфир этиленгликоля, третичные амины, например, N,N,N',N'-тетраметилэтилендиамин, N,N,N',N'-тетраэтилэтилендиамин. Предпочтительно используют тетраметилендиамин, тетрагидрофуран, 2,2-бис(2-оксоланил)пропан.
Мольное соотношение количества электронодонора к инициатору составляет от 0,5 до 4, предпочтительно от 0,8 до 2, более предпочтительно от 1 до 1,5.
Температурный режим процесса полимеризации определяется тепловым эффектом экзотермической реакции (со)полимеризации сопряженного диена и/или винилароматического соединения. Температура полимеризации составляет от -30°C до +120°С, предпочтительно от 0°С до 100°С, более предпочтительно от 15°C до 80°С. Процесс проводят в инертной атмосфере при давлении от 0 до 10 атм, предпочтительно от 0,5 до 5 атм, более предпочтительно от 1 до 3 атм.
В соответствии с заявляемым способом продолжительность процесса полимеризации в зависимости от температуры составляет от 10 мин до 120 мин, предпочтительно от 20 мин до 80 мин, более предпочтительно от 30 мин до 50 мин.
Предпочтительно, процесс полимеризации проводят до степени конверсии мономеров не менее 95%.
in situ
Исходное мономерное сырье, растворитель, электронодонор могут быть введены в реактор в любой последовательности, исходя из технологического удобства. Компоненты в реактор вводят следующим образом: сначала вводят растворитель, мономеры без растворителя или в виде шихты в используемом растворителе, электронодонор, инициатор, после чего продолжают непрерывное или порционное добавление мономера или мономеров до завершения реакции полимеризации. Добавление мономера или мономеров может быть однократным при достижении конверсии 90-100%. Предпочтительно компоненты вводят в следующей последовательности: растворитель, исходное мономерное сырье и электронодонор. При этом предварительно полученный инициатор или компоненты для получения инициатора  вводят в последнюю очередь.
Процесс полимеризации осуществляется в любом известном из уровня техники оборудовании периодического или непрерывного действия, предназначенном для проведения процесса анионной полимеризации.
По достижении степени конверсии мономеров не менее 95%, проводят процесс модификации - взаимодействия «живого» полимера с концевым функционализирующим агентом путем введения в реактор полимеризации раствора этого агента.
3
2
2
2
2
На Схеме 1 представлена, но не ограничивается ею, стадия взаимодействия «живого» полимера с концевым функционализирующим агентом, в качестве которого используют соединение общей формулой (CH)HalSi, предпочтительно диметилдихлорсилан (SiMeCl):
Схема 1
где f-SM - специальный мономер, f-In - N,N-дизамещенная аминометилстирольная функциональная группа, f-полимер - функционализированный полимер.
Процесс взаимодействия «живого» полимера с концевым функционализирующим агентом осуществляют при температуре от 20°C до 120°С, предпочтительно от 40°C до 100°С, более предпочтительно от 60°C до 80°С, в инертной атмосфере при давлении от 0 до 10 атм, предпочтительно от 0,5 до 5 атм, более предпочтительно от 1 до 3 атм, при эффективном перемешивании.
Длительность процесса варьируют в диапазоне от 5 до 100 мин, предпочтительно от 20 до 60 мин, более предпочтительно от 30 до 40 мин. Время модификации определяется температурой модификации: чем выше температура, тем меньшее время необходимо для проведения модификации.
Заявляемый способ позволяет получать каучук со среднечисловой молекулярной массой от 50000 до 500000, предпочтительно от 100000 до 450000, более предпочтительно от 200000 до 400000 г/моль, с коэффициентом полидисперсности от 1 до 3, с содержанием 1,2- (или 3,4- в зависимости от типа выбранного диенового мономера) звеньев равным от 40 до 100% масс. на полибутадиеновую часть каучука, предпочтительно от 50 до 80% масс., более предпочтительно от 60 до 70 масс. %. Содержание винилароматических звеньев в каучуке согласно данному изобретению составляет от 0 до 60% масс., предпочтительно от 10 до 45% масс., более предпочтительно от 15 до 40% масс. на каучук.
По окончании процесса полимеризат смешивают с антиоксидантом, при необходимости наполняют маслом-наполнителем, затем подвергают дегазации, каучук выделяют и сушат.
7
9
В качестве антиоксидантов для каучука используют соединения фенольного или аминного типа и любые другие антиоксиданты, в том числе смесевые, рекомендуемые для стабилизации каучуков. Примерами фенольных антиоксидантов являются 2,6-ди-трет-бутил-4-метилфенол (ионол, Агидол 1, алкофен, Антиоксдант 264); 2,2-ди-(4-метил-6-трет-бутилфенол)метан (антиоксидант 2246, Агидол 2, Бисалкофен), 2-метил-4,6-бис(октилсульфанилметил)фенол (IRGANOX 1520L); пентаэритритол тетракис(3-(3,5-ди-трет-бутил-4-гидрокисфенил)пропионат) (IRGANOX 1010); эфир бензенпропановой кислоты и 3,5-бис(1,1-диметил-этил)-4-гидрокси-C-C разветвленного алкила (IRGANOX 1135); 2,6-ди-трет-бутил-4-(4,6-бис(октилтио)-1,3,5-триазин-2-ил-амино)фенол (BNX™ 565, Mayzo. Inc); октадецил-3-(3,5-ди-трет-бутил-4-гидроксифенил)пропионат (IRGANOX 1076). Примерами анитоксидантов аминного типа являются N-изопропил-N'-фенил-п-фенилендиамин (IPPD, VULCANOX 4010), N-1,3-диметил-бутил-N'-фенил-п-фенилендиамин (Antioxidant 4020, 6PPD), N-1,3-диметил-фенил-N'-фенил-п-фенилендиамин (7PPD), N-2-этилгексил-N'-фенил-п-фенилендиамин (Novantox 8 PFDA, Антиоксидант С789), N,N'-дифенил-п-фенилендиамин (ДФФД), смесевые антикосиданты типа Santoflex™ 134PD, представляющие собой смесь 1:2 продуктов 6PPD и 7PPD. Антиоксиданты вводятся в полимеризат в количестве от 0,2 до 3,0% масс. от массы полученного каучука. Наиболее эффективные и целесообразные дозировки антиоксиданта - 0,3-1,5% масс. на каучук.
Маслами-наполнителями для каучуков могут быть масла, относящиеся к типам ТDАЕ (очищенный дистиллятный ароматический экстракт), TRAE (очищенный остаточный ароматический экстракт), МES (сольват мягкой очистки), нафтеновые масла (NAP). Не исключается также возможность применения для наполнения каучуков масел растительного происхождения, например, рапсового. Возможно применение масел типа DAE (ароматические масла), но нежелательно из-за повышенного содержания канцерогенных веществ в их составе. Применение смеси различных масел также является возможным. Наиболее типичными маслами-наполнителями каучуков являются масла группы TDAE. Примеры масел TDAE: NORMAN 346 (ОАО «Оргхим»), Vivatec 500 (Hansen&Rosental), Nytex 840 (Nynas). Примеры масел MES: Vivatec 200 (Hansen&Rosental), Nytex 832 (Nynas), NORMAN 132 (ОАО «Оргхим»). Примеры масел DAE: ПН-6 (ОАО «Оргхим»). Примеры масел NAP: Nytex 4700 (Nynas), Octopus N317 (Petroyag, Turkey). Примеры масел TRAE: NORMAN 583 (ОАО «Оргхим»). Масло-наполнитель подают в количестве от 5 до 80 масс. ч. на 100 масс.ч. каучука в зависимости от того, какие технологические свойства необходимо обеспечить каучуку. Однако чаще всего получают каучук с содержанием масла от 25 до 30% масс. в составе, что соответствует 34 ÷ 44 масс.ч. масла на 100 масс.ч. каучука.
Полученный согласно настоящему изобретению каучук может применяться в резинах различного назначения, обеспечивая им меньшие гистерезисные потери при динамических режимах эксплуатации, в том числе в составе протектора автомобильной шины для повышения сцепления с дорогой и снижения потерь на качение.
Общие требования к составу резин хорошо известны специалистам в данной области техники.
Резины, предлагаемые в настоящем изобретении, отличаются от известных композиций аналогичного назначения тем, что включают в свой состав каучуки, полученные согласно заявляемому способу.
В соответствии с изобретением резины могут быть получены на основе смеси нескольких каучуков, преимущественно двух или трех, выбранных из группы бутадиен-стирольных (А), бутадиеновых (B) и изопреновых (С), стирол-бутадиен-изопренового (D) или других каучуков, которые могут использоваться для получения резин заданного назначения. При этом один или несколько каучуков, относящиеся к группе А, B или D и синтезируемых в среде углеводородного растворителя методом анионной полимеризации, получены согласно данному изобретению.
Резиновые композиции, согласно изобретению, могут также включать следующие ингредиенты, традиционные для шинных и, в частности, протекторных резин (масс. ч. на 100 масс. ч. каучука):
а) 0-150 масс. ч. осажденной коллоидной кремнекислоты (силика, ОКН);
б) 0-150 масс. ч. технического углерода;
в) 0-30 масс. ч. силанизирующего агента;
г) вулканизующую систему, содержащую: серу или доноры серы, ускорители из числа сульфенамидов, тиурамов, тиазолов, гуанидинов, фосфатов и их комбинации, применяющихся для ускорения процесса вулканизации резин и получения оптимальной структуры вулканизационной сетки, активаторы - оксиды металлов, амины, среди которых наиболее широко распространен оксид цинка, замедлители подвулканизации, среди которых наиболее широко распространен Сантогард PVI.
д) технологические добавки, улучшающие диспергирование наполнителей и перерабатываемость резиновых композиций;
е) пластификаторы, мягчители: продукты нефтепереработки, растительные, синтетические эфирные, продукты переработки каменно-угольной промышленности, синтетические олигомерные функционализированные и нефункционализированные;
ж) противостарители/антиозонанты/противоутомители физические и химические;
з) другие компоненты, обеспечивающие достижение необходимого комплекса технологических, вулканизационных, физико-механических и эксплуатационных характеристик, например: модификаторы; наполнители, в том числе волокнистные, слоистые, полимерные (такие как сшитые полимерные гели); агенты, предотвращающие реверсию при вулканизации и повышающие теплостойкость резин; улучшающие клейкость.
Для получения резин могут быть использованы бутадиеновые и изопреновые каучуки, получаемые на различных каталитических системах путем полимеризации в растворе в присутствии инициатора или катализатора полимеризации и содержащие звенья в присоединении 1,4-цис не менее 90% маcс. Резины также могут содержать бутадиен-стирольные сополимеры, полученные в эмульсии (водная фаза) или растворе (органический растворитель).
Для получения резиновых композиций, являющихся предметом настоящего изобретения, может использоваться натуральный каучук различных производителей, сортов и марок, например, RSS (Ribbed Smoked Sheet), IRQPC (International Standards of Quality and Packing of Natural Rubber - Международный стандарт качества и упаковки натуральных каучуков).
Эластомерная часть резиновой композиций может также включать тройной сополимер стирола изопрена и бутадиена, получаемый как в эмульсии, так и в растворе, с соотношением звеньев стирола:бутадиена:изопрена (% масс.), равным соответственно 5-70:20-70:20-70. При этом желательно, чтобы суммарное содержание 1,2-бутадиеновых и 3,4-изопреновых звеньев находилось в пределах от 20 до 90% масс. на бутадиеновую и изопреновую часть, наиболее предпочтительно от 40 до 70% масс.
Возможно также использование других эластомеров и сополимеров, применимых для получения шинных и других резин, например, изопрен-бутадиенового сополимера, полибутадиена с высоким содержанием 1,2-бутадиеновых звеньев, полиизопрена с высоким содержание 3,4-изопреновых звеньев.
В состав резиновой композиции могут входить также маслонаполненные марки каучуков, например, из числа эмульсионных и растворных бутадиен-стирольных или бутадиеновых.
4
4
Каждый из представленных каучуков, входящих в состав описываемых резин, может иметь разветвленное строение, например, звездчатое строение полимерных цепей. Разветвление может обеспечиваться, в частности, использованием на стадии полимеризации таких известных разветвляющих агентов как SiCl, SnCl, дивинилбензол.
В качестве основного усиливающего наполнителя для резиновых композиций, согласно настоящему изобретению, используется коллоидная кремнекислота (силика, ОКН), преимущественно осажденная, и/или технический углерод. Возможно использование двухфазных наполнителей, представляющих собой силику с нанесенным на поверхность техническим углеродом, силику, поверхность которой пропитана агентом сочетания или химически модифицирована, а также силики, полученной пирогенетическим методом.
2
3
2
2
3
Количество технического углерода может изменяться от 0 до 150 масс. ч. на 100 масс. ч. каучука. При содержании технического углерода выше 150 масс. ч. ухудшаются технологические и эксплуатационные свойства резин. Количество силики, находящейся в эластомерной композиции, составляет от 0 до 150 масс. ч. на 100 масс. ч. каучука, предпочтительно от 10 до 110 масс. ч., более предпочтительно от 30 до 95 масс. ч.. При содержании силики выше 150 масс. ч. ухудшаются технологические и некоторые эксплуатационные свойства резин. Силика, в соответствии с настоящим изобретением, характеризуется поверхностью по BET в диапазоне от 40 до 600 м/г и маслопоглощением (DBP) в диапазоне значений от 50 до 400 см/100 г. В предпочтительном варианте силика имеет поверхность по BET от 100 до 250 м/г, поверхность по СТАВ от 100 до 250 м/г и маслопоглощение (DBP) от 150 до 250 см/100 г.
Различные коммерчески доступные марки коллоидной кремнекислоты могут быть применимы для этих целей, например, Zeosil 1165MP, Zeosil 1165 GR, Нi-Sil 210, Нi-Sil 243, Ultrasil VN2, Ultrasil VN3, Ultrasil VN3 GR, а также другие марки, преимущественно, осажденной коллоидной кремнекислоты (силика, ОКН), использующиеся для усиления эластомеров.
Резиновые композиции, наполненные силикой, содержат силанизирующие агенты (агенты сочетания осажденных кремнекислотных наполнителей и эластомеров). В качестве агентов сочетания чаще всего используют соединения: бис(3-триэтоксисилилпропил)тетрасульфид, бис(2-триэтоксисилилэтил)тетрасульфид, бис(3-триметоксипропил)тетрасульфид, бис(2-триметоксисилилэтил)тетрасульфид, 3-меркаптопропилтриметоксисилан, 3-меркаптопропилтриэтоксисилан, 2-меркаптоэтилтриметоксисилан, 2-меркаптоэтилтриэтоксисилан, 3-нитропропилтриметоксисилан, 3-нитропропилтриэтоксисилан, 3-хлорпропилтриметоксисилан, 3-хлорпропилтриэтоксисилан, 2-хлорэтилтриэтоксисилан, 3-триметоксисилилпропил-N,N-диметилтиокарбамоилтетрасульфид, 3-триметоксисилилпропилбензотиазолтетрасульфид, 3-триэтоксисилилпропилметакрилатмоносульфид. Из указанных выше компонентов предпочтительными являются бис(3-триэтоксисилилпропил)тетрасульфид и 3-триметоксисилилпропилбензотиазолтетрасульфид.
Кроме того, могут использоваться агенты сочетания, представляющие собой композиции из вышеперечисленных соединений и других соединений, предназначенных для этих целей, с порошкообразным носителем, например, техническим углеродом.
Допускается применение иных агентов сочетания, предназначенных для улучшения совместимости осажденных кремнекислотных наполнителей и каучука, например, таких как NXT и NXT Z 100, выпускаемых компанией Momentive (USA).
Содержание силанизирующих агентов в резине определяется таким образом, чтобы количество основного действующего вещества, исключая носитель в случае композиционных силанизирующих агентов, по отношению к силике находилось в пределах от 1 до 30% масс., наиболее предпочтительно от 5 до 25% масс.
Вулканизацию резин осуществляют с применением известных в данной области техники вулканизующих агентов, например, элементарной серы, доноров серы, например N,N'-диморфолилдисульфида, полимерных полисульфидов и пр. Наиболее широко в шинной промышленности применяют элементарную или полимерную серу. Как известно в данной области техники, дозировка вулканизующих агентов в резине чаще всего находится в диапазоне от 0,5 до 4,0 масс. ч., иногда может достигать до 10 масс. ч. Традиционно, вместе с серой используются такие ингредиенты как активаторы вулканизации: оксиды и гидроксиды щелочно-земельных металлов (Zn, Mg, Ca), металлов совместно с жирными кислотами, ускорители (сульфенамиды, тиазолы, тиурамы, гуанидины, производные мочевины) и замедлители вулканизации (фталевый ангидрид, N-нитрозодифениламин, циклогексилтиофталимид). Их содержание зависит от количества вулканизующего агента и требований к кинетике вулканизации и структуре вулканизационной сетки.
Резиновые композиции, наполненные силикой, как правило, содержат также технологические добавки, улучшающие диспергирование наполнителей и перерабатываемость резиновых композиций. К этим ингредиентам, чаще всего, относятся производные жирных кислот (цинковые соли и эфиры, а также их смеси), которые улучшают диспергирование наполнителей и уменьшают вязкость композиции. В частности, могут использоваться продукты на основе производных жирных кислот, известные под торговыми марками Struktol E44, Struktol GTI и Actiplast ST.
В качестве пластификаторов и мягчителей используют продукты нефтепереработки, растительные, синтетические, эфирные, продукты переработки каменно-угольной промышленности.
В состав резин для шин входят ингредиенты следующего назначения, хорошо известные специалисту из уровня техники: противостарители, антиозонанты, противоутомители и другие компоненты, обеспечивающие достижение необходимого комплекса технологических, вулканизационных, физико-механических и эксплуатационных характеристик, например, модификаторы; наполнители, в том числе волокнистные, слоистые, полимерные (такие как сшитые полимерные гели); агенты, предотвращающие реверсию вулканизации и повышающие теплостойкость резин; повысители клейкости.
Резиновые композиции приготавливают известными в данной области техники методами, раскрытыми, например, в Дж. С. Дик, Технология резины: Рецептуростроение и испытания. стр. 606-616, предпочтительно с использованием закрытых резиносмесителей, например, типа Бенбери или Интермикс. Процесс смешения может проводиться в две или три стадии, причем вторая или третья стадии предназначены для добавления в смесь компонентов вулканизующей группы. Температура вулканизации составляет 130-180°С, предпочтительно 140-170°С.
Полученные таким образом резиновые композиции находят применение в качестве материала для протекторных шин и характеризуются улучшенным комплексом упруго-гистерезисных характеристик, а именно лучшим сцеплением с мокрой и обледенелой дорогой.
Примеры Осуществления Изобретения
Синтез инициатора на основе ДЭАМС (диэтиламинометилстирола)
В круглодонную колбу объемом 250 мл при 0 °С помещают 100 мл растворителя (циклогексан (70% масс.)+нефрас (30% масс.)) и 18,8 мл (0,03 моль) н-бутиллития (1,6М в гексане), при температуре 0 °С при перемешивании добавляют в течение 30 минут 5,679 г (0,03 моль) ДЭАМС. Затем раствору дают нагреться до комнатной температуры при перемешивании в течение 1 часа. Полученный раствор гомогенен, прозрачен, имеет красную окраску. Аликвоту полученной смеси титруют раствором изопропанола в толуоле. Полученный стопперированный раствор промывают 50 мл воды. Из органического слоя упаривают растворитель, остаток сушат в вакуумном шкафу и анализируют методом гельпроникающей хроматографии (ГПХ). Результаты представлены в Таблице 1. Расчетная концентрация активного лития в конечном растворе составляет 0,22 моль/л. Фактическая концентрация 0,20 моль/л.
Синтез инициатора на основе ДИПАМС (диизопропиламинометилстирола)
В круглодонную колбу объемом 250 мл при 0 °С помещают 100 мл растворителя (циклогексан (70% масс.)+нефрас (30% масс.)) и 18,8 мл (0,03 моль) н-бутиллития (1,6М в гексане), при температуре 0 °С при перемешивании в течение 30 минут добавляют 6,52 г (0,03 моль) ДИПАМС. После добавления всего количества ДИПАМС раствору дают нагреться, и перемешивают его в течение 60 минут. В течение перемешивания раствор приобретает красную окраску. Аликвоту полученной смеси титруют раствором изопропанола в толуоле. Полученный стопперированный раствор промывают 50 мл воды. Из органического слоя упаривают растворитель, остаток сушат в вакуумном шкафу и анализируют методом гель-проникающей хроматографии (ГПХ). Результаты представлены в Таблице 1. Расчетная концентрация активного лития в конечном растворе составляет 0,22 моль/л. Фактическая концентрация 0,20 моль/л. Окраска раствора по окончанию синтеза менее насыщенная, чем у инициатора на основе ДЭАМС.
Таблица 1. Молекулярно-массовые характеристики стопперированных олигомерных инициаторов
Инициатор
Mp, г/моль
Mn, г/моль
Mw, г/моль
Mz, г/моль
Mz+1, г/моль
Mv, г/моль
PD
Кол-во мон-х звеньев
ДЭАМС-Li
1817
1361
1918
2565
3259
2466
1,409
7
ДИПАМС-Li
3551
2353
4160
6535
9244
6169
1,768
12
Пример 1. Полимеризация в присутствии н-бутиллития (n-BuLi)
Процесс получения бутадиен-стирольных каучуков проводят в реакторе фирмы «Buchi» с металлической чашей, имеющей рабочий объем 2 л, снабженном мешалкой, рубашкой для термостатирования, штуцерами и специальными съемными металлическими дозаторами для подачи реагентов.
В охлажденный до -20 °С (± 2 °С) реактор в токе азота при скорости вращения мешалки 50 об/мин подают нефрас (984 г), бутадиен (92,62 г), стирол (30,98 г) и 6,18 мл раствора ДТГФП (дитетрагидрофурилпропан или 2,2-бис(2-оксоланил)пропан) в нефрасе (0,2 М раствор). Далее устанавливают скорость вращения мешалки 300 об/мин, начинают повышать температуру реакционной массы до 55°С со скоростью нагрева 7°/мин; при достижении температуры 15°С подают 4,94 мл раствора н-бутиллития в нефрасе (0,2 М раствор). По достижению необходимой степени конверсии мономеров (100%) полимер сливают в стакан и заправляют антиоксидантом - Novantox 8 PFDA (0,4% масс. на 100 г полимера). Далее проводят водную дегазацию каучука в масляной бане при температуре 150 °С. Полученный каучук, содержащий воду, сушат на вальцах при температуре 85 °С.
Свойства полученного каучука представлены в Таблице 2. Свойства резин, полученных с применением данного каучука, приведены в Таблицах 4-5.
Пример 2. Полимеризация в присутствии н-бутиллития и SiMe
Cl
2
2
2
2
2
2
Процесс получения бутадиен-стирольных каучуков осуществляют по методике, описанной в Примере 1, за исключением того, что по достижении 100%-ой степени конверсии добавляют раствор SiMeCl (0,2 М) в количестве 0,5 от мольного количества взятого инициатора. Модификацию SiMeCl проводят при 60 °С в течение 30 минут.
Количество реагентов при синтезе каучука и свойства полученного каучука представлены в Таблице 2. Свойства резин, полученных с применением данного каучука, приведены в Таблицах 4-5.
Пример 3. Полимеризация в присутствии н-бутиллития и специального мономера - ММС (морфолилметилстирола)
Процесс получения бутадиен-стирольных каучуков осуществляют по методике, описанной в Примере 1, за исключением того, что перед введением инициатора в шихту добавляют специальный мономер - ММС в количестве 2,6% масс. на каучук.
Количество реагентов при синтезе каучука и свойства полученного каучука представлены в Таблице 2. Свойства резин, полученных с применением данного каучука, приведены в Таблицах 4-5.
Пример 4. Полимеризация в присутствии н-бутиллития, ММС и SiMe
Cl
2
2
2
2
2
2
Процесс получения бутадиен-стирольных каучуков осуществляют по методике, описанной в Примере 1, за исключением того, что перед введением инициатора в шихту добавляют специальный мономер - ММС в количестве 2,6% масс. на каучук и по достижении 100%-ой степени конверсии добавляют раствор SiMeCl (0,2 М) в количестве 0,5 от мольного количества взятого инициатора. Модификацию SiMeCl проводят при 60°С в течение 30 минут.
Количество реагентов при синтезе каучука и свойства полученного каучука представлены в Таблице 2. Свойства резин, полученных с применением данного каучука, приведены в Таблицах 4-5.
Пример 5. Полимеризация в присутствии олигомерного инициатора на основе ДЭАМС-Li
Процесс получения бутадиен-стирольных каучуков осуществляют по методике, описанной в Примере 1, за исключением того, что в качестве инициатора вместо н-бутиллития используют олигомерный инициатор, полученный на основе ДЭАМС.
Количество реагентов при синтезе каучука и свойства полученного каучука представлены в Таблице 2. Свойства резин, полученных с применением данного каучука, приведены в Таблицах 4-5.
Пример 6. Полимеризация в присутствии олигомерного инициатора на основе ДЭАМС-Li и SiMe
Cl
2
2
2
2
2
2
Процесс получения бутадиен-стирольных каучуков осуществляют по методике, описанной в Примере 1, за исключением того, что в качестве инициатора вместо н-бутиллития используют олигомерный инициатор, полученный на основе ДЭАМС, и при достижении 100%-й конверсии добавляют раствор SiMeCl (0,2 М) в количестве 0,5 от мольного количества взятого инициатора. Модификацию каучука SiMeCl проводят при 60°С в течение 30 минут.
Количество реагентов при синтезе каучука и свойства полученного каучука представлены в Таблице 2. Свойства резин, полученных с применением данного каучука, приведены в Таблицах 4-5.
Пример 7. Полимеризация в присутствии олигомерного инициатора на основе ДЭАМС-Li и специального мономера ММС.
Процесс получения бутадиен-стирольных каучуков осуществляют по методике, описанной в Примере 1, за исключением того, что перед введением инициатора в шихту добавляют специальный мономер - ММС в количестве 2,6% масс. на каучук и в качестве инициатора вместо н-бутиллития используют олигомерный инициатор, полученный на основе ДЭАМС.
Количество реагентов при синтезе каучука и свойства полученного каучука представлены в Таблице 2. Свойства резин, полученных с применением данного каучука, приведены в Таблицах 4-5.
Пример 8. Полимеризация в присутствии олигомерного инициатора на основе ДЭАМС-Li, специального мономера ММС и SiMe
Cl
2
2
2
2
2
2
Процесс получения бутадиен-стирольных каучуков осуществляют по методике, описанной в Примере 1, за исключением того, что перед введением инициатора в шихту добавляют специальный мономер - ММС в количестве 2,6% масс. на каучук и в качестве инициатора, вместо н-бутиллития используют олигомерный инициатор, полученный на основе ДЭАМС, и при достижении 100%-й конверсии, добавляют раствор SiMeCl (0,2 М) в количестве 0,5 от мольного количества взятого инициатора. Модификацию каучука SiMeCl проводят при 60 °С в течение 30 минут.
Количество реагентов при синтезе каучука и свойства полученного каучука представлены в Таблице 2. Свойства резин, полученных с применением данного каучука, приведены в Таблицах 4-5.
Пример 9. Полимеризация в присутствии олигомерного инициатора на основе ДИПАМС-Li
Процесс получения бутадиен-стирольных каучуков осуществляют по методике, описанной в Примере 1, за исключением того, что в качестве инициатора вместо н-бутиллития используют олигомерный инициатор, полученный на основе ДИПАМС.
Количество реагентов при синтезе каучука и свойства полученного каучука представлены в Таблице 2. Свойства резин, полученных с применением данного каучука, приведены в Таблице 4.
Пример 10. Полимеризация в присутствии олигомерного инициатора на основе ДИПАМС-Li и специального мономера ММС
Процесс получения бутадиен-стирольных каучуков осуществляют по методике, описанной в Примере 1, за исключением того, что перед введением инициатора в шихту добавляют специальный мономер - ММС в количестве 2,6% масс. на каучук и в качестве инициатора вместо н-бутиллития используют олигомерный инициатор, полученный на основе ДИПАМС.
Количество реагентов при синтезе каучука и свойства полученного каучука представлены в Таблице 2. Свойства резин, полученных с применением данного каучука, приведены в Таблице 4.
Пример 11. Полимеризация в присутствии олигомерного инициатора на основе ДИПАМС-Li, специального мономера ММС и SiMe
Cl
2
2
2
2
2
2
Процесс получения бутадиен-стирольных каучуков осуществляют по методике, описанной в Примере 1, за исключением того, что перед введением инициатора в шихту добавляют специальный мономер - ММС в количестве 2,6% масс. на каучук и в качестве инициатора, вместо н-бутиллития используют олигомерный инициатор, полученный на основе ДИПАМС, и при достижении 100%-й конверсии, добавляют раствор SiMeCl (0,2 М) в количестве 0,5 от мольного количества взятого инициатора. Модификацию каучука SiMeCl проводят при 60 °С в течение 30 минут.
Количество реагентов при синтезе каучука и свойства полученного каучука представлены в Таблице 2. Свойства резин, полученных с применением данного каучука, приведены в Таблице 4.
Пример 12(сравнительный). Коммерчески доступный каучук
Свойства коммерчески доступного каучука, являющегося разветвленным и функционализированным, представлены в Таблице 2. Свойства резин, полученных с применением данного каучука, приведены в Таблице 4-5.
3
Испытания каучуков, полученных согласно примерам 1-12, включая сравнительный и коммерчески доступный образцы, проводили в составе резиновой композиции для протектора легковых шин (Рецепт 1) и стандартной резиновой композиции (ГОСТ ISO 2322-2013, Пример А), наполненной техническим углеродом (Рецепт 2). Рецептуры резиновых композиций приведены в Таблице 3. Приготовление резиновых композиций проводилось на пластикордере Plastograph EC Plus, Model 2008 фирмы «Brabender» (Германия). Свободный объем смесительной камеры с кулачковыми роторами типа N 50 EHT составлял 80 см. Приготовление резиновой композиции по Рецепту 1 проводили в три стадии:
1 стадия - смешение всех ингредиентов за исключением вулканизующей группы, т.е. серы, МБТ, ДФГ, САЦ, начальная температура стенок камеры 130°С, максимальная в камере в процессе смешения не более 165°С, скорость вращения роторов 40-60 об/мин;
2 стадия - диспегрирующее смешение смеси 1 стадии без добавления дополнительных ингредиентов, начальная температура стенок камеры 80°С, максимальная не более 130°С, скорость вращения роторов 60 об/мин;
3 стадия - введение в резиновую композицию вулканизующей группы; начальная температура стенок камеры 80°С, максимальная не более - 110°С, скорость вращения роторов 40 об/мин. Приготовление резиновых композиций по Рецепту 2 проводили в закрытом смесителе в одну стадию согласно ГОСТ ISO 2322-2013, Пример А.
s1
50
90
H
L
V
300
р
,
отн
f
f
ε
Подготовка резиновых композиций к вулканизации, вулканизация и подготовка образцов для испытаний осуществлялась согласно ASTM D 3182. Режимы вулканизации резиновых композиций, полученных по Рецепту 1: 160°С в течение 20 мин для оценки деформационно-прочностных свойств и в течение 30 мин для оценки истираемости. Режимы вулканизации резиновых композиций, полученных по Рецепту 2, приведены в ГОСТ ISO 2322-2013. Вулканизационные свойства (t - время начала вулканизации, t - время достижения 50% степени вулканизации, t - оптимальное время вулканизации, M - максимальный крутящий момент, M - минимальный крутящий момент, R - скорость вулканизации) оценивали на приборе RPA 2000, 160°C × 30 мин, согласно ASTM ASTM D 5289-07. Оценку основных показателей вулканизатов при растяжении (- условное напряжение при 300% удлинении, - условная прочность при растяжении- относительное удлинение при разрыве) осуществляли по ASTM D 412-98. Истираемость по Шоппер-Шлобаху (ABR) (Метод Б) оценивали согласно ГОСТ 23509-79. Гистерезисные свойства (тангенс угла механических потерь tgδ) определяли с помощью приборов DMA 242 С (NETZSCH). Условия испытаний на DMA 242 С: двухплечевой изгиб, размеры образца 10,00×6,50×2,0 мм, амплитуда 40 мкм (1%), частота 10 Гц, нагрузка 7 Н. Диапазон температур испытания - от -60°С до +60°С, скорость повышения температуры - 2°/мин.
Таблица 2. Структура и свойства каучуков, описанных в Примерах 1-12
№
Дозировка инициатора, ммоль/ 100 г
Дозировка ДТГФП, ммоль/ 100г
Доз. специального мономера % масс.
Доз. SiMe<sub>2</sub>Cl<sub>2</sub> ммоль/ 100г
Молекулярно-массовые характеристики
Микроструктурные характеристики (ЯМР 1Н)
Т<sub>ст</sub>, <sup>о</sup>С
Вязкостьпо Муни
Примечание
M<sub>n</sub>*10<sup>-3</sup>
M<sub>w</sub>*10<sup>-3</sup>
M<sub>w</sub>/M<sub>n</sub>
St,% масс.
1,2-Bt,% масс.(100% Bd)
1,4,% масс. (100% Bd)
ASt,%масс
1
0,8
1
-
-
241
296
1,2
22,4
69,3
30,8
0
-16
90
BuLiОбразец сравнения
2
0,8
1
-
0,40
211
256
1,2
22,2
69,8
30,2
0
-18
68
BuLi +SiMe<sub>2</sub>Cl<sub>2</sub>
3
0,9
1,1
2,6
-
219
310
1,4
21,5
67,6
32,5
2,51
-18
71
BuLi+ММС
4
1,0
1,3
2,6
0,5
225
284
1,3
22,5
67,7
32,3
2,56
-17
83
BuLi +SiMe<sub>2</sub>Cl<sub>2 </sub>+ММС
5
1,1
1,4
-
-
224
333
1,5
23,8
70,8
29,2
0
-14
82
ДЭАМСLi
6
1,1
1,4
-
0,55
209
291
1,4
22,6
70,3
29,7
0
-14
112
ДЭАМСLi+SiMe<sub>2</sub>Cl<sub>2</sub>
7
1,2
1,5
2,6
-
209
392
1,9
21,7
69,8
30,2
2,57
-17
100
ДЭАМСLi +ММС
8
1,1
1,5
2,7
0,55
233
480
2,1
22,2
68,4
31,6
2,56
-18
120
ДЭАМСLi++ММС+SiMe<sub>2</sub>Cl<sub>2</sub>
9
1,1
1,4
-
-
216
276
1,3
23,9
70,2
29, 8
0
-16
72
ДИПАМСLi
10
1,2
1,5
2,6
-
197
268
1,4
22,4
68,6
31,4
2,58
-16
78
ДИПАМСLi +ММС
11
1,2
1,5
2,6
0,6
231
476
2,1
22,3
70,2
29,8
2,56
-15
101
ДИПАМСLi +ММС+ SiMe<sub>2</sub>Cl<sub>2</sub>
12 (сравнит.)
н/д
н/д
н/д
н/д
133
240
1,8
19,3
63,3
36,7
н/д
-22
55
Коммерчески доступный каучук
Таблица 3. Состав резиновых композиций
Наименование ингредиентов, производитель
Содержание, масс.ч. на 100 масс.ч. каучука
Рецепт 1
Рецепт 2
Каучук натуральный TSR RSS-1
30,0
-
Растворный бутадиен-стирольный каучук по примерам 1-5
70,0
50,0
Каучук растворный бутадиен-стирольный каучук ДССК-2560
-
50,0
Технический углерод N 339 (Ярославский завод технического углерода)
13,0
50,0
Осажденные кремнекислотные наполнители Zeosil 1165 MP (Solvay)
86,0
-
Пластификатор Vivatec 200 (Hansen&Rosental)
50,0
-
Пластификатор рапсовое масло техническое (ООО «Профет»)
8,0
-
Противостаритель 6PPD (Eastman Santoflex)
2,5
-
Противостаритель TMQ (Chemtura)
2,0
-
Защитный воск Antilux 111 (RheinChemie)
2,0
-
Оксид цинка (ООО «Эмпилс»)
2,0
3,0
Стеариновая кислота (ОАО «Нефис Косметикс»)
1,0
1,0
Технологическая добавка Actiplast ST (RheinChemie)
4,0
-
Силанизирующий агент Si-69 (Evonic)
8,0
-
Меркаптобензотиазол (МБТ-2) (Stair, China)
0,1
-
Дифенилгуанидин (ДФГ) (RheinChemie)
2,0
-
Сульфенамид Ц (САЦ) (Lanxess)
2,0
1,0
Сера молотая техническая 9998 (НК ЛУКОЙЛ)
1,7
1,75
Таблица 4. Свойства стандартных резин (Рецепт 2)
Показатель
Пример
<b>12</b>
<b>1</b>
<b>2</b>
<b>3</b>
<b>5</b>
<b>6</b>
<b>7</b>
<b>8</b>
<b>9</b>
<b>10</b>
<b>11</b>
<b></b>
Коммерчески доступный каучук
Образец сравнения
BuLi+ SiMe<sub>2</sub>Cl<sub>2</sub>
BuLi+ММС
ДЭАМСLi
ДЭАМСLi+ SiMe<sub>2</sub>Cl<sub>2</sub>
ДЭАМСLi +ММС
ДЭАМСLi +ММС+ SiMe<sub>2</sub>Cl<sub>2</sub>
ДИПАМСLi
ДИПАМСLi +ММС
ДИПАМС Li +ММС+ SiMe<sub>2</sub>Cl<sub>2</sub>
Вулканизационные характеристики,<b><i></i></b>RPA 2000, 160°C × 30 мин
t<sub>s1</sub>, мин
2,6
2,5
2,7
2,7
2,6
2,2
1,9
2,2
2,3
2,3
2,4
t<sub>50</sub>, мин
8,9
10,1
8,1
9,3
8,1
6,2
4,8
5,5
7,9
6,4
6,7
t<sub>90</sub>, мин
17,6
18,8
17,6
17,9
17,6
15,5
16,0
15,8
17,3
16,0
16,3
M<sub>H</sub>-M<sub>L</sub>, дНм
30,5
30,8
27,8
29,8
29,5
28,8
27,1
27,3
29,5
27,1
26,3
Свойства вулканизатов
f<sub>300</sub>, МПа
13,9
13,9
13,6
15,3
15,3
14,6
14,8
16,2
15,2
14,4
14,6
f<sub>р</sub>, МПа
21,3
22,4
22,9
22,6
24,8
24,1
22,7
22,4
22,4
22,6
22,3
<i>ε</i><sub>отн</sub>, %
430
440
460
420
450
460
420
410
410
430
420
Гистерезисные свойства (ДМА 242 С, 1%, 10 Гц)
tgδ (-20°C)
0,300
0,214
0,190
0,187
0,152
0,136
0,175
0,162
0,159
0,174
0,164
tgδ (0°C)
0,674
0,797
0,810
0,839
0,891
0,864
0,883
0,872
0,877
0,861
0,871
tgδ (60°C)
0,208
0,214
0,210
0,207
0,199
0,197
0,192
0,180
0,196
0,190
0,183
Относительное изменение гистерезисных свойств и истираемости
<b>Δ tgδ (-20°C),%</b>
<b>100</b>
129
137
138
149
155
142
146
147
142
145
<b>Δ tgδ (0°C),%</b>
<b>100</b>
118
120
125
132
128
131
129
130
128
129
<b>Δ tgδ (60°C),%</b>
<b>100</b>
97
99
100
104
105
108
113
106
109
112
Δ tgδ (-20°C),%
<b>100</b>
111
113
129
136
118
124
126
119
123
Δ tgδ (0°C),%
<b>100</b>
102
105
112
108
111
109
110
108
109
Δ tgδ (60°C),%
<b>100</b>
102
103
107
108
112
116
113
111
114
60°C
60°C
0°C
Как показывают результаты испытания резиновых композиций, наполненных техническим углеродом (Таблица 4, Рецепт 1), каучуки с тройной функционализацией (Примеры 8 и 11), полученные согласно настоящему изобретению, обеспечивают резинам наименьшие гистерезисные потери (tgδ) при температуре 60 °С, превосходя нефункционализированный каучук (Пример 1), каучуки с функционализацией одним из модифицирующих агентов (Примеры 2, 3, 5, 9) и с двойной функционализацией (Примеры 6, 7, 10). Показатель tgδ характеризует величину потерь на качение в процессе эксплуатации шины. По показателю tgδ, характеризующему сцепление с мокрой дорогой, каучуки с тройной функционализацией (Примеры 8 и 11) находятся на уровне других модифицированных каучуков, описанных в Примерах 2,3,5,9,6,7,10. Вулканизационные параметры и физико-механические свойства вулканизатов не претерпевают существенных изменений при использовании в составе резин каучуков с тройной функционализацией (Примеры 8 и 11), ограничивающих области применения резин.
60°C
В случае протекторных резин (Таблица 5), в составе которых основным наполнителем является осажденная коллоидная кремнекислота, применение каучука с тройной функционализацией (Пример 8) также оказывает положительное влияние на tgδ, при сравнении как с нефункционализованным каучуком (Пример 1), так и с функционализированными каучуками, включая коммерчески доступный каучук (Примеры 2,3,4,5,6,11,12). Остальные свойства вулканизатов не претерпевают существенных изменений.
Таблица 5. Свойства протекторных резин (Рецепт 1)
<b>Показатель</b>
<b>Шифр образца</b>
<b>12</b>
<b>1</b>
<b>2</b>
<b>3</b>
<b>4</b>
<b>5</b>
<b>6</b>
<b>7</b>
<b>8</b>
Коммерчески доступный образец
Образец сравнения
BuLi+ SiMe<sub>2</sub>Cl<sub>2</sub>
BuLi+ММС
BuLi+ММС+ SiMe<sub>2</sub>Cl<sub>2</sub>
ДЭАМСLi
ДЭАМСLi+ SiMe<sub>2</sub>Cl<sub>2</sub>
ДЭАМСLi +ММС
ДЭАМСLi +ММС+ SiMe<sub>2</sub>Cl<sub>2</sub>
Свойства вулканизатов
<i>f</i><sub>300</sub>, Мпа
9,6
9,6
9,4
10,8
10,1
9,9
11,5
10,5
10,7
<i>f</i><sub>р</sub>, Мпа
16,3
15,6
16,0
16,5
17,1
17,5
17,8
17,6
18,2
<i>ε</i><sub>отн</sub>, %
480
460
460
440
480
490
430
460
470
Истираемость ABR, мм<sup>3</sup>
136
142
141
144
146
144
144
143
139
Гистерезисные свойства (ДМА 242 С, 1%, 10 Гц)
tgδ (0°C)
0,358
0,329
0,361
0,331
0,382
0,407
0,440
0,407
0,394
tgδ (60°C)
0,182
0,183
0,162
0,176
0,157
0,163
0,159
0,157
0,147
Относительное изменение гистерезисных свойств и истираемости
Δtgδ (0°C),%
100
109
100
115
122
118
122
<b>118</b>
Δtgδ (60°C),%
100
112
104
115
111
114
115
<b>120</b>
Δ ABR,%
100
100
98
<b>97</b>
<b>98</b>
<b>98</b>
<b>99</b>
<b>102</b>